(57)【要約】【課題】  リネン素材に基づく風合いを損なうことなく優れた伸縮性を発揮することを可能にしたリネン生地を提供する。【解決手段】  ポリエステル繊維からなる芯部１１とリネン繊維からなる鞘部１２とを有する精紡交撚糸１０を含むリネン生地である。より具体的には、経糸１と緯糸２とが互いに交差するように製織された織物からなるリネン生地であって、経糸１及び緯糸２の少なくとも一方がポリエステル繊維からなる芯部１１とリネン繊維からなる鞘部１２とを有する精紡交撚糸１０である。【選択図】図２
2020029628.tif 000002
【特許請求の範囲】
【請求項１】
ポリエステル繊維からなる芯部とリネン繊維からなる鞘部とを有する精紡交撚糸を含むことを特徴とするリネン生地。
【請求項２】
経糸と緯糸とが互いに交差するように製織された織物からなるリネン生地であって、前記経糸及び前記緯糸の少なくとも一方がポリエステル繊維からなる芯部とリネン繊維からなる鞘部とを有する精紡交撚糸であることを特徴とするリネン生地。
【請求項３】
編糸がループ状に編まれた編物からなるリネン生地であって、前記編糸がポリエステル繊維からなる芯部とリネン繊維からなる鞘部とを有する精紡交撚糸であることを特徴とするリネン生地。
【請求項４】
前記精紡交撚糸におけるリネン混用率が５０％〜９０％であることを特徴とする請求項１〜３のいずれかに記載のリネン生地。
【請求項５】
生地全体としてのリネン混用率が７０％以上であることを特徴とする請求項１〜４のいずれかに記載のリネン生地。
【発明の詳細な説明】
【技術分野】
【０００１】
本発明は、リネン素材で構成されたリネン生地に関し、更に詳しくは、リネン素材に基づく風合いを損なうことなく優れた伸縮性を発揮することを可能にしたリネン生地に関する。
【背景技術】
【０００２】
リネン生地は、さらさらとした涼感のある風合いを有し、衣料用の素材として好ましく用いられている。その一方で、例えば、リネン糸を経糸及び緯糸として用いた生地は伸縮性が低く、皺が生じ易いという欠点がある。
【０００３】
これに対して、伸縮性を有する複合糸として、ポリウレタン繊維を芯部とし、綿を鞘部とするコアスパンヤーンが提案されている（例えば、特許文献１参照）。そして、このようなコアスパンヤーンを緯糸とし、リネン１００％糸を経糸としてリネン生地を製織することにより、リネン糸に伸縮性を付与することが試みられている。
【０００４】
しかしながら、ポリウレタン繊維を芯部とし、綿を鞘部とするコアスパンヤーンをリネン生地の緯糸とし、リネン１００％糸を経糸として用いた場合、生地の伸縮性が必ずしも十分ではなく、また伸長後の回復性が必ずしも十分ではないという欠点がある。また、リネン素材に基づく清涼感のある風合いが綿素材の使用により損なわれるという欠点もある。更には、綿素材がリネン生地の表面に現れるため、染色方法によっては染斑が出る恐れもある。
【先行技術文献】
【特許文献】
【０００５】
【特許文献１】特開２０１６−１４１９０２号公報
【発明の概要】
【発明が解決しようとする課題】
【０００６】
本発明の目的は、リネン素材に基づく風合いを損なうことなく優れた伸縮性を発揮すると共に、皺を軽減することを可能にしたリネン生地を提供することにある。
【課題を解決するための手段】
【０００７】
上記目的を達成するための本発明のリネン生地は、ポリエステル繊維からなる芯部とリネン繊維からなる鞘部とを有する精紡交撚糸を含むことを特徴とするものである。
また、上記目的を達成するための本発明のリネン生地は、経糸と緯糸とが互いに交差するように製織された織物からなるリネン生地であって、前記経糸及び前記緯糸の少なくとも一方がポリエステル繊維からなる芯部とリネン繊維からなる鞘部とを有する精紡交撚糸であることを特徴とするものである。
更に、上記目的を達成するための本発明のリネン生地は、編糸がループ状に編まれた編物からなるリネン生地であって、前記編糸がポリエステル繊維からなる芯部とリネン繊維からなる鞘部とを有する精紡交撚糸であることを特徴とするものである。
【発明の効果】
【０００８】
本発明では、リネン生地に伸縮性を与えるための糸として、ポリエステル繊維を芯部とし、リネン繊維を鞘部とする精紡交撚糸（サイロスパンヤーン）を使用する。これにより、ポリウレタン繊維と綿のコアスパンヤーンを用いる場合に比べて、リネン生地の伸縮性を改善し、伸長後の回復性を改善することができる。また、上記精紡交撚糸の使用により、リネン生地に弾性が付与されるため、皺を軽減することができる。しかも、上記精紡交撚糸はリネン繊維を鞘部としているため、リネン素材に基づく風合いが損なわれることはない。更に、上記精紡交撚糸はリネン繊維を鞘部としているため、ポリエステル繊維が糸表面に出現することは稀であり、リネン生地に染斑が生じ難いという利点もある。本発明のリネン生地から衣服を構成した場合、リネン素材に基づく風合いを維持しつつ優れた伸縮性を発揮することができる。
【０００９】
本発明において、精紡交撚糸におけるリネン混用率は５０％〜９０％であることが好ましい。精紡交撚糸におけるリネン混用率を上記範囲に設定することにより、リネン素材に基づく風合いを損なうことなくリネン生地の伸縮性を改善することができる。
【００１０】
生地全体としてのリネン混用率は７０％以上であることが好ましい。生地全体としてのリネン混用率を上記範囲に設定することにより、リネン素材に基づく風合いを損なうことなくリネン生地の伸縮性を改善することができる。
【図面の簡単な説明】
【００１１】
【図１】本発明の実施形態からなるリネン生地（織物）を示す平面図である。
【図２】ポリエステル繊維とリネン繊維からなる精紡交撚糸を示す斜視図である。
【図３】本発明の他の実施形態からなるリネン生地（編物）を示す平面図である。
【発明を実施するための形態】
【００１２】
以下、本発明の構成について添付の図面を参照しながら詳細に説明する。図１は本発明の実施形態からなるリネン生地（織物）を示し、図２はそれに使用されるポリエステル繊維とリネン繊維からなる精紡交撚糸を示すものである。
【００１３】
図１に示すように、本実施形態のリネン生地は、複数本の経糸１と複数本の緯糸２とが互いに交差するように製織された織物である。経糸１としてはリネン繊維１００％のリネン糸が使用され、緯糸２としてはポリエステル繊維とリネン繊維からなる精紡交撚糸１０（図２参照）が使用されている。図２に示すように、精紡交撚糸１０は、ポリエステル繊維からなる芯部１１と、該芯部１１を覆うように配置されたリネン繊維からなる鞘部１２とを有している。このような精紡交撚糸１０は、リネン繊維の精紡工程においてポリエステル繊維を交撚することで得られる。特に、精紡工程において、リネン繊維の粗糸を湯につけて繊維についているペクチン質等を溶解させ、繊維を軟らかくした後に紡績する潤紡を採用することが望ましい。
【００１４】
上述のように織物からなるリネン生地において、伸縮性を与えるための糸として、ポリエステル繊維からなる芯部１１とリネン繊維からなる鞘部１２とを有する精紡交撚糸（サイロスパンヤーン）を使用しているので、リネン生地の伸縮性を改善し、伸長後の回復性を改善することができる。しかも、リネン生地の伸縮性を高めることで皺が生じ難くなる。また、精紡交撚糸１０はリネン繊維からなる鞘部１２を有しているため、リネン素材に基づく清涼感のある風合いが損なわれることはない。つまり、上述したリネン生地はさらさらした手触りを有し、吸水性や速乾性に優れていて、リネン繊維１００％の場合と同等の風合いを有している。更に、精紡交撚糸１０はリネン繊維からなる鞘部１２を有しているため、経糸１としてはリネン繊維１００％のリネン糸を用いる一方で、緯糸２として精紡交撚糸１０を用いた場合であっても、リネン生地に染斑が生じ難いという利点がある。
【００１５】
上記リネン生地において、精紡交撚糸１０におけるリネン混用率は５０％〜９０％（重量％）であると良い。これにより、リネン素材に基づく清涼感のある風合いを損なうことなくリネン生地の伸縮性を改善することができる。ここで、精紡交撚糸１０におけるリネン混用率が５０％よりも低いとリネン素材の風合いが低下し、逆に９０％よりも高いとポリエステル混用率が低下するためリネン生地の伸縮性の改善効果が低下する。
【００１６】
生地全体としてのリネン混用率は７０％以上（重量％）であると良い。これにより、リネン素材に基づく清涼感のある風合いを損なうことなくリネン生地の伸縮性を改善することができる。ここで、生地全体としてのリネン混用率が７０％よりも低いとリネン素材の風合いが低下する。
【００１７】
精紡交撚糸１０の芯部１１を構成するポリエステル繊維としては、マルチフィラメント糸やモノフィラメント糸を使用することができる。ポリエステル繊維の具体的な材料としては、例えば、ポリエチレンテレフタレート（ＰＥＴ）やポリトリメチレンテレフタレート（ＰＴＴ）を挙げることができ、特に伸縮性に優れるポリトリメチレンテレフタレートが好ましい。
【００１８】
精紡交撚糸１０の芯部１１を構成するポリエステル繊維の総繊度は、特に限定されるものではないが、衣料用として例えば５０ｄｔｅｘ〜３００ｄｔｅｘの範囲にあることが望ましい。このような太さを採用することにより、衣服において良好な伸縮性を確保することができる。
【００１９】
図３は本発明の実施形態からなるリネン生地（編物）を示すものである。図３に示すように、本実施形態のリネン生地は、編糸３がループ状に編まれた編物である。編糸３としては、前述のポリエステル繊維とリネン繊維からなる精紡交撚糸１０が使用されている。
【００２０】
このような編物からなるリネン生地では、編構造に基づく伸縮性が得られるが、更なる伸縮性を与えるための糸として、ポリエステル繊維からなる芯部１１とリネン繊維からなる鞘部１２とを有する精紡交撚糸１０を使用しているので、リネン生地の伸縮性を改善し、伸長後の回復性を改善することができる。また、精紡交撚糸１０はリネン繊維からなる鞘部１２を有しているため、リネン素材に基づく清涼感のある風合いが損なわれることはない。
【００２１】
本発明は、リネン生地が織物又は編物である場合のいずれにも適用可能であるが、特に伸縮性が要求される織物の場合に有効である。リネン生地が織物である場合、その織り方は特に限定されるものではなく、平織り、綾織り、朱子織り等を採用することができる。また、リネン素材の風合いを確保するために、経糸をリネン糸とし、緯糸をポリエステル繊維とリネン繊維の精紡交撚糸とすることが望ましいが、経糸及び緯糸がいずれもポリエステル繊維とリネン繊維の精紡交撚糸であっても良い。
【実施例】
【００２２】
経糸と緯糸とが互いに交差するように製織された織物からなるリネン生地において、その素材を種々異ならせた従来例１，２及びび実施例１のリネン生地をそれぞれ製作した。
【００２３】
従来例１は、経糸及び緯糸をいずれもリネン糸とした織物である。従来例２は、経糸をリネン糸とし、緯糸をポリウレタン繊維からなる芯部と綿からなる鞘部とを有するコアスパンヤーンとした織物である。従来例２において、生地全体としてのリネン混用率は６０％である。実施例１は、経糸をリネン糸とし、緯糸をポリエステル繊維からなる芯部とリネン繊維からなる鞘部とを有する精紡交撚糸（潤紡サイロスパンヤーン）とした織物である。実施例１において、精紡交撚糸におけるリネン混用率は６０％であり、生地全体としてのリネン混用率は８０％である。
【００２４】
これら従来例１，２及び実施例１のリネン生地を用いて衣服を縫製し、その衣服について、以下の試験方法により、伸縮性、伸長時の回復性、形状安定性、風合い、着用感を評価し、その結果を表１に示した。
【００２５】
伸縮性：
各衣服の生地を緯糸の延在方向に沿って引っ張り、その伸長性を評価した。評価結果は、生地が衣服として十分な伸長性を有する場合を「Ａ」で示し、生地が伸長するものの必ずしも十分ではない場合を「Ｂ」で示し、生地が殆ど伸びない場合を「Ｃ」で示した。
【００２６】
伸長時の回復性：
各衣服の生地を伸長状態で１０秒間維持した後、伸長状態を解除して生地の回復具合を評価した。評価結果は、生地が直ちに収縮する場合を「Ａ」で示し、生地が直ちに収縮しない場合を「Ｂ」で示し、生地が殆ど伸びない場合を「Ｃ」で示した。
【００２７】
形状安定性：
各衣服の生地に折り曲げた状態で押圧し、その形状安定性を評価した。評価結果は、生地に皺が殆ど生じずに元の形状に戻った場合を「Ａ」で示し、生地に皺が僅かに生じた場合を「Ｂ」で示し、生地に明確な皺が形成された場合を「Ｃ」で示した。
【００２８】
風合い：
各衣服の生地について、その風合いを評価した。評価結果は、リネンの風合いに近い場合を「Ａ」で示し、綿の風合いが強い場合を「Ｂ」で示した。
【００２９】
着用感：
各衣服を着用し、その着用感を評価した。評価結果は、さらさらして軽い感じがする場合を「Ａ」で示し、リネンの場合に比べて重い感じがする場合を「Ｂ」で示した。
【００３０】
【表１】
2020029628.tif 000003
【００３１】
表１に示すように、実施例１のリネン生地は、経糸及び緯糸をいずれもリネン糸とした従来例１に比べて、伸縮性が優れており、皺が生じ難いものであった。また、実施例１のリネン生地は、経糸をリネン糸とし、緯糸をポリウレタン繊維と綿のコアスパンヤーンとした従来例２に比べて、伸縮性、伸長時の回復性、形状安定性、風合い、着用感がいずれも良好であった。
【符号の説明】
【００３２】
１  経糸
２  緯糸
３  編糸
１０  精紡交撚糸
１１  芯部
１２  鞘部
【図１】
2020029628.tif 000004
【図２】
2020029628.tif 000005
【図３】
2020029628.tif 000006